L'objet de l'invention consiste en un procédé de teinture du fil de polyuréthane notamment du fil non guipé. Jusqu'à présent on teignait le fil de polyuréthane sans guipe uniquement en masse iibrogène. Ce procédé était oné reuz et fdifficile vu qu'après chaque teinture en couleur requise il fallait nettoyer soigneusement les appareils produisant le fil de polyuréthane ce qui provoquait de long arrêts. Le pro céfé usité se ramenait à la teinture en couleur fondommtales et la partie minime teinte s'élevait à 2-4 tonnes ce qui présentait pour l'industrie un fort inconvénient. L'invention a pour but d'éliminer les inconvénients cités fgce à l'élaboration d'un procédé de teinture simple et facile L'objet de l'invention consiste en une teinture du fil de polyuréthane non guipé. Le fil enroulé sur les tubes perforés sous une tension constante proche de zéro est enduit d'une préparation antistatique et préventive de l'encollage des couches est soumis à l'action d'un bain de teinture en température de 80-95)C environ, pendant 30-90 minutes. Puis le fil est désby- draté de l'excès du liquide par aspiration et chauffé en température de 60 à i50C. Par sélection du colorant on comprend des colorants définis d'un groupe: donné destinés à la teinture des fils déterminés. Le procédé élaboré permet de teindre le fil dans toute la gamme coloristique et en petites quantités allant de 100 à 300kg- Le procédé selon l'invention a le cours suivant: le fil de polyuréthane est enroulé sous une tension constante proche de zéro sur les tubes perlorés, il est apprêté simultanément par une préparation antistatique et préventive de 1'encollage des couches du-fil au cours de la teinture.Les tubes avec le fil enroulé sont soumis à l'action d'un bain de teinture contenant des colorants sélectionnés et des agents auxiliaires, facilitant l'égali- aation et la diffusion du colorant à l'intérieur du fibre. Exemple I La teinture du fil en couleurs claires a lieu dans un bain contenant: t; d'un colorant émulsif 0,5 I I g/l agent dispersif O.2-0.5 g/l agent mouillant La teinture dure 30-45 minutes en température de 85-9820. Exemple II La teinture du fil en couleurs moyennes t foncées se fait dans un bain contenant : x% d'un colorant acide ou métallisé C.2-1% agent égaliseur gil agent mouillant La teinture dure 60-90 minutes en température de 85-9O2C. lie fil teint en couleurs moyennes et foncées est soumis à l'action de désencollage ou nettoyage. Ensuite il est dé- shydraté de l'excès du liquide par aspiration et sèché en température de 60-70 Co Le fil de polyuréthane teint par le procédé selon l'invention dse caractérise par l'uniformite de teinte et une élasticité appropriée et aussi par le fait que les couches du fil ne sont pas encol'les. Le fil de polyuréthane teint trouve son domaine d'application dans les textiles de tout genre. REVENDICATIONS Procédé de teinture du fil de polyuréthane, notamment du fil non guipé caractérisé en ce que le fil de polyuréthnne est enroulé sur des bobines perforées sous tension maintenue cons- tante proche de zéro, qu'il est enduit d'une préparation antistatique et préventive contre l'encollage des couches et il est teint dans un bain de teinture en température de 80-95 2C pendant 30-90 minutes, ensuite le fil est deshydraté par succion pour supprimer l'excès du liquide, puis soumis à un sèchage accéléré en température de 60-75 C.